Способ дуговой сварки трубопроводов при низких температурах

1. Способ дуговой сварки трубопроводов при низких температурах, характеризующийся тем, что осуществляют разделку кромок торцов труб, сборку элементов сварки, предварительный подогрев кромки торцов труб при температуре от 180 до 270°C, наложение сварных валиков, формирующих стыковое сварное соединение, с выдержкой температуры между накладываемыми сварными валиками от 200 до 270°C, дуговую сварку элементов с формированием кольцевого стыкового соединения по всему периметру трубы, при которой осуществляют контроль тепловложения в металл, после чего охлаждают сварное соединение в диапазоне температур от 600 до 500°C со скоростью не более 10°C/с путем непрерывного сопутствующего подогрева сварного соединения, а охлаждение сварного соединения от температуры 500°C и ниже осуществляют путем наложения теплоизолирующих поясов.
2. Способ по п. 1, отличающийся тем, что сварное соединение охлаждают до температуры 20°C, после чего снимают теплоизолирующие пояса.
3. Способ по п. 1, отличающийся тем, что в процессе сварки осуществляют контроль тепловложения в металл в диапазоне от 0,5 до 1,5 кДж/мм.
4. Способ по п. 1, отличающийся тем, что в процессе сварки осуществляют непрерывный сопутствующий подогрев сварного соединения в диапазоне температуры от 200 до 270°C.
5. Способ по п. 1, отличающийся тем, что сварку стыковых соединений осуществляют путем наложения не менее 5 сварных валиков, при этом каждый последующий сварной валик перекрывает предыдущий на 30-50%.